(57)【特許請求の範囲】
【請求項１】
主として結晶性芳香族ポリエステル単位からなる高融点結晶性重合体セグメント（ａ）１０〜５０重量％と、主として脂肪族ポリエーテル単位および／または脂肪族ポリエステル単位からなる低融点重合体セグメント（ｂ）９０〜５０重量％とを主たる構成成分とするポリエステルブロック共重合体（Ａ）１００重量部に、側鎖にカルボン酸アルカリ金属塩基を有するエチレン系共重合体（Ｂ）を０．２重量部以上２０重量部未満配合してなり、厚さ２ｍｍのシートで測定したヘイズ値（曇度）が８５％以下の、透光性あるいは透明性を有するポリエステルエラストマ樹脂組成物を成形して得られるポリエステルエラストマ製管状体。
【請求項２】
主として結晶性芳香族ポリエステル単位からなる高融点結晶性重合体セグメント（ａ）１０〜５０重量％と、主として脂肪族ポリエーテル単位および／または脂肪族ポリエステル単位からなる低融点重合体セグメント（ｂ）９０〜５０重量％とを主たる構成成分とするポリエステルブロック共重合体（Ａ）１００重量部に、側鎖にカルボン酸金属塩基を有するエチレン系共重合体（Ｂ）を０．２重量部以上２０重量部未満配合し、さらにカルボン酸のアルカリ金属塩（Ｃ）０．０１〜３重量部、酸化防止剤（Ｄ）０．１〜５重量部、光安定剤（Ｅ）０．１〜５重量部および可塑剤（Ｆ）１〜５０重量部の４種類の中から選ばれた１種類以上を配合してなり、厚さ２ｍｍのシートで測定したヘイズ値（曇度）が８５％以下の、透光性あるいは透明性を有するポリエステルエラストマ樹脂組成物を成形して得られるポリエステルエラストマ製管状体。
【請求項３】
高融点結晶性重合体セグメント（ａ）がポリブチレンテレフタレート単位で構成される請求項１または請求項２記載のポリエステルエラストマ製管状体。
【請求項４】
低融点重合体セグメント（ｂ）がポリ（テトラメチレンオキシド）グリコール単位で構成される請求項１または請求項２記載のポリエステルエラストマ製管状体。
【請求項５】
側鎖にカルボン酸アルカリ金属塩基を有するエチレン系共重合体（Ｂ）が、エチレンとアクリル酸あるいはメタクリル酸等の不飽和カルボン酸との共重合体をナトリウムで中和したものである請求項１または請求項２記載のポリエステルエラストマ製管状体。
【発明の詳細な説明】
【０００１】
【発明の属する技術分野】
本発明は、透光性や透明性を有するポリエステルエラストマ樹脂組成物を成形して得られるポリエステルエラストマ製管状体に関する。
【０００２】
【従来の技術】
ポリブチレンテレフタレート単位のような結晶性芳香族ポリエステル単位をハードセグメントとし、ポリ（アルキレンオキシド）グリコールのような脂肪族ポリエーテル単位および／またはポリラクトンのような脂肪族ポリエステル単位をソフトセグメントとするポリエステルブロック共重合体は、押出成形性、射出成形性に優れ、機械的強度が高く、耐衝撃性、弾性回復性、柔軟性などのゴム的性質、低温および高温特性、耐水性、耐薬品性などに優れ、さらに熱可塑性で成形加工が容易であるため、自動車部品および電気・電子部品、繊維、フィルムなどに用途を拡大している。
【０００３】
このように有用なポリエステルブロック共重合体であるが、溶融時は透明であっても、冷却固化時は白濁して不透明になるため、透光性や透明性を要求される用途には用いることができなかった。特に、管状体においては内容物が見えるように透光性や透明性を要求されることが多いが、この要求を満たすものは提供できない現状にあった。そこで、現状では熱可塑性ポリウレタンエラストマが使用されることが多い。
【０００４】
柔軟で透明なポリエステルエラストマ製管状体を製造する技術は、これまでにもなかったわけではなく、例えば、特定のポリオキシアルキレングリコール含量のポリエーテルエステルブロック共重合体を管状体に押出成形した後、該管状体を面積倍率１．０５倍〜２０倍に延伸し、且つ特定の還元粘度を保持することによって得たポリエステルエラストマ製管状体が特開昭５１−３１７７６号公報に開示されている。
【０００５】
【発明が解決しようとする課題】
前記、特開昭５１−３１７７６号公報に開示されたポリエステルエラストマ製管状体は、確かに柔軟性と透明性の付与された管状体であるが、実際には透明なチューブを作るのが難しく、また、成形した管状体を延伸する必要があるため、生産効率が低いうえ、外径や内径が十分コントロールされた一定形状の管状体を得るのが難しかった。
【０００６】
【課題を解決するための手段】
そこで本発明者らは、透光性や透明性に優れて内容物が確認でき、柔軟性、機械的強度、弾性回復性などのゴム的性質、屈曲疲労性などの耐久性を有し、耐薬品性、耐低温衝撃性に優れ、成形体表面へのブルーミングや熱や光による変色がなく、通常の成形法で安定して成形できるポリエステルエラストマ製管状体について鋭意検討した結果、特定の組成を有するポリエステルブロック共重合体に、側鎖にカルボン酸アルカリ金属塩基を有するエチレン系共重合体を特定量配合した樹脂組成物、さらにこれにカルボン酸のアルカリ金属塩、酸化防止剤、光安定剤、可塑剤の４種類から選ばれた１種類以上を配合した樹脂組成物を成形して得られるポリエステルエラストマ製管状体を見いだし本発明に到達した。
【０００７】
【課題を解決するための手段】
すなわち本発明は、主として結晶性芳香族ポリエステル単位からなる高融点結晶性重合体セグメント（ａ）１０〜５０重量％と、主として脂肪族ポリエーテル単位および／または脂肪族ポリエステル単位からなる低融点重合体セグメント（ｂ）９０〜５０重量％とを主たる構成成分とするポリエステルブロック共重合体（Ａ）１００重量部に、側鎖にカルボン酸アルカリ金属塩基を有するエチレン系共重合体（Ｂ）を０．２重量部以上２０重量部未満配合してなり、厚さ２ｍｍのシートで測定したヘイズ値（曇度）が８５％以下の、透光性あるいは透明性を有するポリエステルエラストマ樹脂組成物を成形して得られるポリエステルエラストマ製管状体であり、さらに、カルボン酸のアルカリ金属塩（Ｃ）０．０１〜３重量部、酸化防止剤（Ｄ）０．１〜５重量部、光安定剤（Ｅ）０．１〜５重量部および可塑剤（Ｆ）１〜５０重量部の４種類の中から選ばれた１種類以上を配合してなり、厚さ２ｍｍのシートで測定したヘイズ値（曇度）が８５％以下の、透光性あるいは透明性を有するポリエステルエラストマ樹脂組成物を成形して得られるポリエステルエラストマ製管状体である。
【０００８】
【発明の実施の形態】
以下、本発明について詳述する。
【０００９】
本発明の管状体に用いられるポリエステルエラストマ樹脂組成物におけるポリエステルブロック共重合体（Ａ）の高融点結晶性重合体セグメント（ａ）は、芳香族ジカルボン酸またはそのエステル形成性誘導体と脂肪族ジオールから形成されるポリエステルであり、好ましくはテレフタル酸および／またはジメチルテレフタレートと１，４−ブタンジオールから誘導されるポリブチレンテレフタレートであるが、この他に、イソフタル酸、フタル酸、ナフタレンジカルボン酸あるいはこれらのエステル形成性誘導体などのジカルボン酸成分と、分子量３００以下のジオール、例えば、エチレングリコール、トリメチレングリコール、ペンタメチレングリコール、ヘキサメチレングリコールなどの脂肪族ジオール、１，４−シクロヘキサンジメタノール、トリシクロデカンジメチロールなどの脂環式ジオール、キシリレングリコール、ビス（ｐ−ヒドロキシ）ジフェニル、ビス（ｐ−ヒドロキシフェニル）プロパンなどの芳香族ジオールなどから誘導されるポリエステル、あるいはこれらのジカルボン酸成分およびジオール成分を２種以上併用した共重合ポリエステルであっても良い。また、アジピン酸やセバシン酸などの脂肪族ジカルボン酸を共重合してもよい。さらに３官能以上の多官能カルボン酸成分、多官能オキシ酸成分および多官能ヒドロキシ成分などを５モル％以下の範囲で共重合することも可能である。
【００１０】
本発明の管状体に用いられるポリエステルエラストマ樹脂組成物におけるポリエステルブロック共重合体（Ａ）の低融点重合体セグメント（ｂ）は、脂肪族ポリエーテルおよび／または脂肪族ポリエステルである。脂肪族ポリエーテルとしては、ポリ（エチレンオキシド）グリコール、ポリ（プロピレンオキシド）グリコール、ポリ（テトラメチレンオキシド）グリコール、ポリ（ヘキサメチレンオキシド）グリコール、エチレンオキシドとプロピレンオキシドの共重合体、ポリ（プロピレンオキシド）グリコールのエチレンオキシド付加重合体、エチレンオキシドとテトラヒドロフランの共重合体などが挙げられる。また、脂肪族ポリエステルとしては、ポリ（ε−カプロラクトン）、ポリブチレンアジペート、ポリエチレンアジペートなどが挙げられる。これらの脂肪族ポリエーテルおよび／または脂肪族ポリエステルのなかで得られるポリエステルブロック共重合体の弾性特性や吸水特性からポリ（テトラメチレンオキシド）グリコール、ポリ（ε−カプロラクトン）、ポリブチレンアジペートなどが好ましい。また、これらの低融点重合体セグメントの数平均分子量としては共重合された状態において３００〜６０００程度であることが好ましい。
【００１１】
本発明の管状体に用いられるポリエステルエラストマ樹脂組成物におけるポリエステルブロック共重合体（Ａ）中の高融点結晶性重合体セグメント（ａ）の共重合量は１０〜５０重量％、低融点重合体セグメント（ｂ）の共重合量は９０〜５０重量％である。高融点結晶性重合体セグメント（ａ）の共重合量が１０重量％未満であると、結晶性が不十分となり成形性や耐熱性が悪くなる。一方、高融点結晶性重合体セグメント（ａ）の共重合量が５０重量％をこえると、本発明の目的とする透光性や透明性が十分に発現しない。
【００１２】
本発明の管状体に用いられるポリエステルエラストマ樹脂組成物におけるポリエステルブロック共重合体（Ａ）は公知の方法で製造することができる。例えば、ジカルボン酸の低級アルコールジエステル、過剰量の低分子量グリコール、および低融点重合体セグメント成分を触媒の存在下エステル交換反応せしめ、得られる反応生成物を重縮合する方法。あるいはジカルボン酸と過剰量のグリコールおよび低融点重合体セグメント成分を触媒の存在下エステル化反応せしめ、得られる反応生成物を重縮合する方法。また、あらかじめ高融点結晶性セグメントを作っておき、これに低融点セグメント成分を添加してエステル交換反応によりランダム化せしめる方法。高融点結晶性セグメントと低融点重合体セグメントを鎖連結剤でつなぐ方法。さらにポリ（ε−カプロラクトン）を低融点重合体セグメントに用いる場合は、高融点結晶性セグメントにε−カプロラクトンモノマを付加反応させるなど、いずれの方法をとってもよい。
【００１３】
本発明の管状体に用いられるポリエステルエラストマ樹脂組成物における成分の一つである側鎖にカルボン酸アルカリ金属塩基を有するエチレン系共重合体（Ｂ）は、エチレンとアクリル酸、メタクリル酸、マレイン酸、フマル酸などのエチレン系不飽和カルボン酸との共重合体を、ナトリウム、カリウム、リチウムなどのアルカリ金属イオンで中和したもので、これらは、例えばデュポン社から”サーリン”または三井・デュポンポリケミカル社から”ハイミラン”として市販されているものである。中でもナトリウムイオンで中和したものが好ましい。
【００１４】
本発明の管状体に用いられるポリエステルエラストマ樹脂組成物においては、ポリエステルブロック共重合体（Ａ）を１００重量部と、側鎖にカルボン酸アルカリ金属塩基を有するエチレン系共重合体（Ｂ）を０．２重量部以上２０重量部未満、好ましくは０．５〜１５重量部、特に好ましくは１〜１０重量部配合する。側鎖にカルボン酸アルカリ金属塩基を有するエチレン系共重合体（Ｂ）の配合量が０．２重量部未満では、透光性や透明性が不十分であるうえ安定な成形性が得られず、２０重量部以上では相分離が起こり、機械的な物性と透光性や透明性が低下する。
【００１５】
本発明の管状体に用いられるポリエステルエラストマ樹脂組成物は、厚さ２ｍｍのシートで測定したヘイズ値（曇度）が８５％以下のものである。ヘイズ値が７０％未満のものは目視で透明である。ヘイズ値が７０％から８５％のものは目視では半透明であるが透光性は有する。これらのものも厚さを１ｍｍよりも薄くすると透明になる。ヘイズ値が８５％を越えるものは不透明で透光性も透明性も有しない。これらのものは厚さを０．５ｍｍよりも薄くしても不透明なままである。
【００１６】
本発明の管状体に用いられるポリエステルブロック共重合体（Ａ）１００重量部に、側鎖にカルボン酸アルカリ金属塩基を有するエチレン系共重合体（Ｂ）を０．２重量部以上２０重量部未満配合した樹脂組成物は透光性や透明性に優れるが、ポリエステルブロック共重合体（Ａ）における高融点結晶性重合体セグメント（ａ）の共重合量が、本発明の請求範囲内において増した場合に、透光性や透明性が若干不足してくることがある。そのような場合は、カルボン酸のアルカリ金属塩（Ｃ）を配合することによって、透光性や透明性を向上することができる。この場合、本発明の管状体に用いられるポリエステルエラストマ樹脂組成物においては、カルボン酸のアルカリ金属塩（Ｃ）だけをポリエステルブロック共重合体（Ａ）に配合して透光性や透明性を付与する場合に比べて、少量の添加ですむのでブルーミングや機械的強度の低下がない。ここで用いるカルボン酸のアルカリ金属塩（Ｃ）としては、脂肪族、脂環族または芳香族のカルボン酸のナトリウム、カリウム、リチウムなどのアルカリ金属塩が挙げられるが、中でも炭素数１０以上の脂肪族カルボン酸のアルカリ金属塩、および／またはダイマー酸のアルカリ金属塩が好ましい。これらのカルボン酸のアルカリ金属塩（Ｃ）は、０．０１〜３重量部、好ましくは０．０５〜２重量部、さらに好ましくは０．１〜１重量部を配合する。
【００１７】
本発明の管状体は、透光性や透明性に優れて内容物が確認でき、柔軟性、機械的強度、弾性回復性などのゴム的性質、屈曲疲労性などの耐久性を有し、耐薬品性、耐低温衝撃性に優れ、成形体表面へのブルーミングなどがなく、通常の成形法で安定して成形できるが、ポリエステルエラストマ樹脂組成物に酸化防止剤（Ｄ）を配合することによって、透光性や透明性を保ちつつ熱による変色に対する耐性を向上させることができる。ここで用いる酸化防止剤（Ｄ）としては、分子量が５００以上のヒンダードフェノール系化合物、およびホスファイト系化合物やチオエーテル系化合物などの過酸化物分解剤が好ましい。ヒンダードフェノール系ラジカル捕捉剤と、過酸化物分解剤を組み合わせて用いるとさらに好ましい。これらの酸化防止剤（Ｄ）は０．１〜５重量部を用いる。
【００１８】
本発明の管状体に用いられるポリエステルエラストマ樹脂組成物は、光安定剤（Ｅ）を配合することによって、透光性や透明性を保ちつつ光による変色に対する耐性を向上させることができる。ここで用いる光安定剤（Ｅ）としては、ベンゾトリアゾール系化合物、ベンゾフェノン系化合物、ヒンダードアミン系化合物などが好ましい。これらを単独で用いてもよいが、ベンゾトリアゾール系化合物あるいはベンゾフェノン系化合物などの紫外線吸収剤と、ヒンダードアミン系化合物を組み合わせて用いるとさらに好ましい。これらの光安定剤（Ｅ）は０．１〜５重量部を配合する。
【００１９】
本発明の管状体に用いられるポリエステルエラストマ樹脂組成物は、可塑剤（Ｆ）を配合することによって、透光性や透明性を保ちつつ柔軟性や溶融流動性を向上させることができる。ここで用いる可塑剤（Ｆ）としては、フタル酸エステル系可塑剤、トリメリット酸エステル系可塑剤、ピロメリット酸エステル系可塑剤、グリコールジベンゾエート系可塑剤などの芳香族エステル系可塑剤、オキシ酸エステル系可塑剤、ペンタエリスリット系可塑剤、芳香族スルホンアミド系可塑剤、フェノール系誘導体のアルキレンオキサイド付加物系可塑剤、ポリエステル系可塑剤、脂肪族エステル系可塑剤、リン酸エステル系可塑剤などが好ましい。これらの中でも芳香族エステル系可塑剤が特に好ましい。これらの可塑剤（Ｆ）は１〜５０重量部を配合する。
【００２０】
本発明の管状体に用いられるポリエステルエラストマ樹脂組成物の製造方法は特に限定されるものではないが、例えば、ポリエステルブロック共重合体、側鎖にカルボン酸アルカリ金属塩基を有するエチレン系共重合体、および必要によりカルボン酸のアルカリ金属塩をはじめとする他の添加物を一緒に配合した原料をスクリュー型押出機に供給し溶融混練する方法、またスクリュー型押出機に、まずポリエステルブロック共重合体を供給して溶融し、さらに他の供給口より側鎖にカルボン酸アルカリ金属塩基を有するエチレン系共重合体、および必要によりカルボン酸のアルカリ金属塩をはじめとする他の添加物を供給混練する方法など、適宜採用することができる。
【００２１】
本発明においては、上記の樹脂組成物を適宜な形状のダイを有する押出機を用いて溶融押出成形により管状体とする。
【００２２】
本発明の管状体は、各種の気体、液体、流動体などを移送するための管状体として使用することができる。
【００２３】
【実施例】
以下に実施例によって本発明の効果を説明する。なお、実施例中の％および部とは、ことわりのない場合すべて重量基準である。また、実施例中に示される物性は次のように測定あるいは評価した。
【００２４】
・相対粘度
ｏ−クロロフェノールを溶媒とした０．５％のポリマ溶液を２５℃で測定した。
【００２５】
・融点
差動走査熱量計（Ｄｕ  Ｐｏｎｔ社製ＤＳＣ−９１０型）を使用して、窒素ガス雰囲気下、１０℃／分の昇温速度で加熱した時の融解ピークの頂上温度を測定した。
【００２６】
・硬度（ショアＤスケ−ル）
ＪＩＳ  Ｋ７２１５に従って、デュロメーターＤスケールで測定した。
【００２７】
・溶融粘度指数（ＭＦＲ値）
ＡＳＴＭ  Ｄ１２３８に従って、温度２２０℃、荷重２１６０ｇで測定した。
【００２８】
・ヘイズ値
プレス成形法によって作成した厚さ２ｍｍのシートを用い、直読ヘイズメーター（東洋精機社製ＮＯ．２０６型）で測定した。
【００２９】
・管状体の透明性
管状体の中に水を通し、その先端が確認できるかどうかで判定した。
【００３０】
○：確認できる。
【００３１】
×：確認できない。
【００３２】
・耐屈曲疲労性
管状体を恒温槽付きデマッチャ屈曲試験機（東洋精機製作所製）にチャック間距離１００ｍｍで取り付け、０℃あるいは１００℃で、屈曲回数３００回／秒、サンプルストローク距離２０ｍｍで試験し、亀裂が発生する回数を測定した。
【００３３】
・ブルーミング
管状体を、６０℃の恒温槽中で３週間熱処理し、取り出した後、表面への析出状態を目視で観察した。
【００３４】
・耐熱変色性
管状体を、８０℃の恒温槽中で４週間熱処理し、取り出した後、変色の状態を目視で観察した。
【００３５】
・耐光変色性
管状体を、紫外線カーボンアークランプを光源とするフェードオーメーター中で、槽内温度５０℃で１０時間処理し、取り出した後、変色の状態を目視で観察した。
【００３６】
参考例
ポリエステルブロック共重合体（Ａ−１）の製造
テレフタル酸２３４部、１，４−ブタンジオール２２８部および数平均分子量約２０００のポリ（テトラメチレンオキシド）グリコール７５４部を、チタンテトラブトキシド０．２部と共にヘリカルリボン型撹拌翼を備えた反応容器に仕込み、１９０〜２２５℃で３時間加熱して反応水を系外に留出しながらエステル化反応を行なった。反応混合物に”イルガノックス”１０１０（チバガイギー社製ヒンダ−ドフェノ−ル系酸化防止剤）０．５部を添加した後、２４５℃に昇温し、次いで５０分かけて系内の圧力を０．２ｍｍＨｇの減圧とし、その条件下で３時間３０分重合を行わせた。得られたポリマを水中にストランド状で吐出し、カッティングを行なってペレットとした。本共重合体は、低融点重合体セグメントの共重合量が７７重量％、相対粘度２．０５、融点１６８℃、ショア硬度３０Ｄで、冷却固化時は白濁して不透明であった。
【００３７】
ポリエステルブロック共重合体（Ａ−２）の製造
テレフタル酸３４８部、１，４−ブタンジオール３４０部および数平均分子量約１４００のポリ（テトラメチレンオキシド）グリコール６４５部を、チタンテトラブトキシド０．２部と共にヘリカルリボン型撹拌翼を備えた反応容器に仕込み、１９０〜２２５℃で３時間加熱して反応水を系外に留出しながらエステル化反応を行なった。反応混合物に”イルガノックス”１０９８（チバガイギー社製ヒンダ−ドフェノ−ル系酸化防止剤）０．５部を添加した後、２４５℃に昇温し、次いで５０分かけて系内の圧力を０．２ｍｍＨｇの減圧とし、その条件下で２時間４５分重合を行わせた。得られたポリマを水中にストランド状で吐出し、カッティングを行なってペレットとした。本共重合体は、低融点重合体セグメントの共重合量が６３重量％、相対粘度１．９６、融点１７８℃、ショア硬度４０Ｄで、冷却固化時は白濁して不透明であった。
【００３８】
ポリエステルブロック共重合体（Ａ−３）の製造
テレフタル酸１００部、１，４−ブタンジオ−ル１１０部、テトラブチルチタネ−ト０．０５部を精留塔およびヘリカルリボン型撹拌翼を備えた反応容器に仕込み、１９０〜２２５℃で加熱して反応水を系外に留出しながらエステル化反応を行なった。その後、反応物を重合缶に移液し、２５０℃に昇温しつつ、系内の圧力を０．２ｍｍＨｇの減圧とし、その条件下で２時間重合を行わせた。得られたポリマを水中にストランド状で吐出し、カッティングを行なって相対粘度１．４７、融点２２５℃のポリブチレンテレフタレ−トを得た。該ポリブチレンテレフタレ−トとε−カプロラクトンをそれぞれ７００ｇ／ｈｒ、１７００ｇ／ｈｒで、内径３０ｍｍφ、Ｌ／Ｄ＝４０、中間部と先端部に長さ２００ｍｍの混練ユニットを有するスクリュ−を備えた単軸押し出し機の最後部供給口に供給し、シリンダ−中間部の設定温度を２４０℃、スクリュ−回転数３０ｒｐｍで付加重合反応を行った。次に、ダイスからポリマを水中にストランド状で吐出し、カッティングを行なってペレットとした。該ペレット１００部、トリフェニルホスフィン０．１部を内径３０ｍｍφ、Ｌ／Ｄ＝４０でフルフライトスクリュ−を備えたベント付き単軸押出機を使用して、ベント口の真空度１０ｍｍＨｇ、押出温度２００℃、スクリュ−回転数６０ｒｐｍで混練し、脱ε−カプロラクトンと触媒失活を行ない、ダイスからポリマを水中にストランド状で吐出し、カッティングを行ってペレットとした。 1Ｈ−ＮＭＲ分析の結果、ポリカプロラクトンからなる低融点共重合体セグメントの共重合量は７０重量％であった。本共重合体は、相対粘度１．９８、融点１７３℃、ショア硬度３５Ｄで、冷却固化時は白濁して不透明であった。
【００３９】
ポリエステルブロック共重合体（Ａ−４）の製造
ジカルボン酸成分としてテレフタル酸８０モル％、イソフタル酸２０モル％、ジオール成分として１，４−ブタンジオールを使用し、ジカルボン酸成分に対して０．０５重量％のテトラチタンブトキシドで重合したポリブチレンテレフタレート／イソフタレート共重合体３２０部と、アジピン酸、１，４−ブタンジオール、アジピン酸に対して０．０５重量％のテトラチタンブトキシドを用いて重合したポリブチレンアジペート６８０部とを、窒素雰囲気下、２５０℃で３０分間溶融混合後、ポリブチレンテレフタレート／イソフタレート共重合体とポリブチレンアジペートとの合計量に対して０．１重量％のリン酸を添加した。得られたポリマを水中にストランド状に吐出し、カッティングを行ってペレットとした。本共重合体は、低融点重合体セグメントの共重合量が６８重量％、相対粘度１．９７、融点１５８℃、ショア硬度３８Ｄで、冷却固化時は白濁して不透明であった。
【００４０】
実施例１〜３
参考例で得られたポリエステルブロック共重合体（Ａ−１）、（Ａ−３）、（Ａ−４）の３種類のそれぞれ１００重量部に、側鎖にカルボン酸アルカリ金属塩基を有するエチレン系共重合体として三井・デュポンポリケミカル社製の”ハイミラン”１７０７（イオンタイプはナトリウム）（Ｂ）５重量部をドライブレンドし、４５ｍｍφのシリンダー径を有する二軸押出機を用いて、表１に示す温度でそれぞれ溶融混練したのちペレット化した。このペレットを８０℃で３時間乾燥後、ポリテトラフルオロエチレン製シート（ニチアス（株）製”ナフロン”テープ、ＴＯＭＢＯ  ９００１）にはさみ、溶融混練温度と同じ成形温度でプレスし、６０℃で冷却したのち、ポリテトラフルオロエチレン製シートを剥がして、厚み約２ｍｍのシートを成形した。これらのプレスシートのヘイズ値を測定して結果を表１に示す。これらのシートの下に置いた印刷物の文字は、いずれも容易に見ることができた。また、これらの組成物のＭＦＲ値も表１に示す。次いで、これらの乾燥ペレットを表１に示すシリンダー温度およびダイ温度で、チューブ用環状ダイを有する４０ｍｍφシリンダー径の押出機を用いて押出し、水で冷却して管状体とした。これらの管状体は、いずれも透明性に優れていた。次いで、これらの管状体について１００℃で耐屈曲疲労性を評価したが、表１に示すようにきわめて良好だった。
【００４１】
【表１】
0003931311.tif 000002
比較例１〜３
参考例で得られたポリエステルブロック共重合体（Ａ−１）、（Ａ−３）、（Ａ−４）の３種類のペレットを、８０℃で３時間乾燥後、ＭＦＲを測定するとともに、実施例１と同様の方法でプレスシートのヘイズ値を測定した。結果を表１に示す。いずれのシートも不透明で、これらのシートの下に置いた印刷物の文字は見えなかった。次いで、これらの乾燥ペレットを用いて実施例１と同様の方法で管状体を得た。これらの管状体はいずれも透明性を有していなかった。また、１００℃で耐屈曲疲労性を評価したが、本発明の管状体と比べると劣っていた。
【００４２】
実施例４〜６
参考例で得られたポリエステルブロック共重合体（Ａ−２）１００重量部に、側鎖にカルボン酸アルカリ金属塩基を有するエチレン系共重合体として三井・デュポンポリケミカル社製の”ハイミラン”１７０７（イオンタイプはナトリウム）（Ｂ）５重量部、チバ・ガイギー社製のヒンダードフェノール系酸化防止剤（”イルガノックス”１０１０）（Ｄ−１）０．３重量部、旭電化社製のホスファイト系酸化防止剤（”アデカスタブ”ＰＥＰ−４Ｃ）（Ｄ−２）０．３重量部、チバガイギー社製のヒンダードアミン系光安定剤（”キマソーブ”９４４ＬＤ）（Ｅ）０．３重量部をドライブレンドし、４５ｍｍφのシリンダー径を有する二軸押出機を用いて、２２０℃で溶融混練したのちペレット化した。このペレットを８０℃で３時間乾燥後、実施例１と同じ方法で厚み約２ｍｍのプレスシートを成形し、シートのヘイズ値を測定した。ヘイズ値は８１．２％で、シートの下に置いた印刷物の文字は見ることができた。また、この組成物のＭＦＲ値は５．７であった。次いで、これらの乾燥ペレットをシリンダー温度２３０℃、ダイ温度２１０℃で、実施例１と同様の管状体を得た。また実施例４の配合物に、さらにステアリン酸ナトリウム（Ｃ）０．５重量部を配合した組成物を、実施例４と同様にペレット化した。プレスシートのヘイズ値は６６．２％、ＭＦＲは５．１であった。この組成物を用いて実施例４と同様に管状体を製造した。また実施例４の配合物に、さらに可塑剤としてジプロピレングリコールジベンゾエート（Ｆ）５重量部を配合した組成物を、実施例４と同様にペレット化した。プレスシートのヘイズ値は８１．５％、ＭＦＲは１０．２であった。この組成物についても実施例４と同様に管状体を製造した。いずれも内容物が確認できる透明性を有する管状体が得られた。実施例４、実施例５、実施例６で得た管状体について、耐熱変色性と耐光変色性を調べた。いずれも変色しなかった。また、ブルーミングも生じなかった。さらに０℃で耐屈曲疲労性を調べた。いずれも屈曲回数５０万回でも亀裂が発生せず、たいへん優れていた。
【００４３】
比較例４
ポリエステルブロック共重合体組成物のかわりに、日本ミラクトラン（株）製”ミラクトラン”Ｅ４９０（熱可塑性ポリウレタンエラストマ）を用いて、実施例１と同様に成形体を作った。これについて実施例４、実施例５、実施例６と同様に耐熱変色性と耐光変色性を調べた。どちらの試験でも明らかに黄変していた。さらに０℃で耐屈曲疲労性を調べたところ、屈曲回数５千回で破断した。
【００４４】
【発明の効果】
本発明は特定のポリエステルブロック共重合体に、側鎖にカルボン酸アルカリ金属塩基を有するエチレン系共重合体を特定量配合した、透明性や透光性を有する樹脂組成物から成形したポリエステルエラストマ製管状体を得るものである。さらに酸化防止剤や光安定剤を配合した樹脂組成物を用いることによって変色の小さい管状体を得ることができる。さらに可塑剤を配合することによって柔軟性を高めた管状体を得ることができる。カルボン酸のアルカリ金属塩を配合するとさらに管状体の透明性が増す。本発明のポリエステルエラストマ製管状体は、透明性や透光性を有し、高温および低温での耐屈曲疲労性に優れ、ブルーミングや変色がなく、内容物が確認できる管状体として有用である。